(57)【特許請求の範囲】
【請求項１】
レゾルシン・ホルムアルデヒド共重合物とゴムラテックスを含む繊維・ゴム用接着剤であって、レゾルシン・ホルムアルデヒド共重合物が２種類以上のレゾルシン・ホルムアルデヒド共重合物を添加してなるものであり、前記２種類以上のレゾルシン−ホルムアルデヒド共重合物がレゾール型レゾルシン・ホルムアルデヒド共重合物およびノボラック型レゾルシン・ホルムアルデヒド共重合物を含むものであり、前記ノボラック型レゾルシン・ホルムアルデヒド共重合物（Ａ）の前記レゾール型レゾルシン・ホルムアルデヒド共重合物（Ｂ）に対する質量比［Ａ／Ｂ］がＡ／Ｂ＝１／１〜１／５であって、前記ゴムラテックスが、ゴムラテックス全体の固形分のうち、３０質量％以上のクロロプレンラテックスを含むものである繊維・ゴム用接着剤。
【請求項２】
前記レゾール型レゾルシン・ホルムアルデヒド共重合物がレゾルシンおよびホルムアルデヒドのみからなるレゾルシン・ホルムアルデヒド共重合物である請求項１に記載の繊維・ゴム用接着剤。
【請求項３】
レゾルシン・ホルムアルデヒド共重合物とゴムラテックスを含む繊維・ゴム用接着剤を製造するに際し、２種類以上のレゾルシン・ホルムアルデヒド共重合物を混合する請求項１または２に記載の繊維・ゴム用接着剤の製造方法。
【発明の詳細な説明】
【技術分野】
【０００１】
本発明は繊維・ゴム用接着剤に関するものである。詳しくは繊維とゴムを良好に接着させ、かつ、自動車ホース等のゴム製品製造時の工程通過性、すなわち、繊維表面の樹脂の脱落を改善した繊維・ゴム用接着剤に関するものである。
【背景技術】
【０００２】
繊維は高強度・高弾性率などの優れた物理的特性を有しており、タイヤコード、動力伝達ベルトおよびゴムホースなどの補強材として従来から使用されている。
【０００３】
繊維をゴムの補強材として用いる場合、その機能を十分発揮させるために、繊維とゴムとを強固に接着させる必要がある。一般に、繊維とゴムとを接着させる場合、繊維にレゾルシン・ホルムアルデヒド初期縮合物（ＲＦ）とゴムラテックスの混合物からなる接着処理液（以下、ＲＦＬと略すことがある。）を付与し、乾燥しベーキングして接着剤付着繊維を得た後、この接着剤付着繊維とゴムとを加硫接着するという手法が用いられる。
【０００４】
しかし、近年ホース用途を中心に、繊維としてはポリエステル繊維やアラミド繊維が、ゴムとしてはＥＰＤＭゴムやブチルゴムが使用されることが多くなっており、接着剤との反応性の乏しいこれらの素材では高い接着力を得ることが難しくなっている。
【０００５】
接着性を改善する手段としては、レゾルシン−ホルムアルデヒド初期縮合物、メラミン樹脂などのホルムアルデヒドと反応する樹脂、ゴムラテックス、ブロックドイソシアネートの４者を混合した接着剤にて繊維を処理する手法が提案されている（特許文献１参照。）。また別に、パラクロロフェノール・レゾルシン・ホルムアルデヒド共縮合物、ゴムラテックス、レゾルシン・ホルムアルデヒドの初期縮合物の３者を混合した接着剤にて処理する手法が提案されている（特許文献２参照。）。さらに、メチロール基を有するフェノール類とアルデヒド類の縮合物のスルホメチル化物もしくはスルフィメチル化物、ゴムラテックス、レゾルシン・ホルムアルデヒドの初期縮合物の３者を混合した接着剤にて処理する手法が提案されている（特許文献３参照。）
【先行技術文献】
【特許文献】
【０００６】
【特許文献１】特開２００９−１７４１０５号公報（特許請求の範囲）
【特許文献２】特開２００３−２０６４６１号公報（特許請求の範囲）
【特許文献３】特開２０００−０３４４５５号公報（特許請求の範囲）
【発明の概要】
【発明が解決しようとする課題】
【０００７】
しかしながら、上記特許文献の提案では、いずれも接着性の改善は認められるものの十分ではないか、ホース編組時のＲＦＬの脱落があり工程通過性が悪いという課題を有していた。
【０００８】
そこで本発明は、上記従来技術の背景に鑑み、ゴムと繊維の接着性が良好であり、かつ、工程通過性を改善された繊維・ゴム用接着剤を提供することを課題とする。
【課題を解決するための手段】
【０００９】
本発明は、上記課題を解決せんとするものであり、次の手段を採用するものである。
【００１０】
すなわち、本発明の繊維・ゴム用接着剤はレゾルシン・ホルムアルデヒド共重合物とゴムラテックスを含む繊維・ゴム用接着剤であって、レゾルシン・ホルムアルデヒド共重合物が２種類以上のレゾルシン・ホルムアルデヒド共重合物を添加してなるものであり、前記２種類以上のレゾルシン−ホルムアルデヒド共重合物がレゾール型レゾルシン・ホルムアルデヒド共重合物およびノボラック型レゾルシン・ホルムアルデヒド共重合物を含むものであり、前記ノボラック型レゾルシン・ホルムアルデヒド共重合物（Ａ）の前記レゾール型レゾルシン・ホルムアルデヒド共重合物（Ｂ）に対する質量比［Ａ／Ｂ］がＡ／Ｂ＝１／１〜１／５であって、前記ゴムラテックスが、ゴムラテックス全体の固形分のうち、３０質量％以上のクロロプレンラテックスを含むものである繊維・ゴム用接着剤である。
【００１１】
本発明の繊維・ゴム用接着剤において、以下の（１）がさらに好ましい条件であり、これらを適用することによって、さらに優れた効果を期待することができる。
（１）前記レゾール型レゾルシン・ホルムアルデヒド共重合物がレゾルシンおよびホルムアルデヒドのみからなるレゾルシン・ホルムアルデヒド共重合物であること。
【００１２】
本発明はまた、レゾルシン・ホルムアルデヒド共重合物とゴムラテックスを含む繊維・ゴム用接着剤を製造するに際し、２種類以上のレゾルシン・ホルムアルデヒド共重合物を混合する前記の繊維・ゴム用接着剤の製造方法である。
【発明の効果】
【００１３】
本発明によれば、従来のゴム補強用繊維において、これまで達成できなかった繊維の接着性が良好であり、かつ、繊維表面のＲＦＬの脱落等の、自動車ホース等の製品製造時の工程通過性を改善するゴム補強用繊維を与え得る繊維・ゴム用接着剤が得られる。
【図面の簡単な説明】
【００１４】
【図１】図１は、繊維コードの工程通過性を評価する摩擦試験機を示す模式図である。
【発明を実施するための形態】
【００１５】
次に、本発明の繊維・ゴム用接着剤について詳細に説明する。
【００１６】
本発明の繊維・ゴム用接着剤は、レゾルシン・ホルムアルデヒド共重合物とゴムラテックスを含む接着剤であり、レゾルシン・ホルムアルデヒド共重合物として２種類以上のレゾルシン・ホルムアルデヒド共重合物を添加してなるものである。
【００１７】
レゾルシン・ホルムアルデヒド共重合物は、レゾルシンとホルムアルデヒドを縮合させたものであって、レゾルシン（Ｒ）とホルムアルデヒド（Ｆ）のモル比（Ｒ／Ｆ）が、Ｒ／Ｆ＝１／０．５〜１／３の範囲であることが好ましく、さらに好ましくは１／１〜１／２．５の範囲である。Ｒ／Ｆのモル比がＲ／Ｆ＝１／０．５〜１／３の範囲から外れると、接着性が低下したり工程通過性が悪化したりすることがある。
【００１８】
レゾルシン・ホルムアルデヒド共重合物は、レゾルシン（Ｒ）とホルムアルデヒド（Ｆ）を縮合させたものである。用い得るレゾルシン・ホルムアルデヒド共重合物としては、レゾール型レゾルシン・ホルムアルデヒド共重合物、ノボラック型レゾルシン・ホルムアルデヒド共重合物等が挙げられる。
【００１９】
上記レゾール型レゾルシン・ホルムアルデヒド共重合物はアルカリ触媒の存在下で、レゾルシン（Ｒ）とホルムアルデヒド（Ｆ）とをＲ／Ｆのモル比としてＲ／Ｆ＝１／１〜１／３の範囲で反応させたレゾルシン・ホルムアルデヒド共重合物である。なかでも、Ｒ／Ｆのモル比はＲ／Ｆ＝１／１〜１／２．５であることが好ましい。
【００２０】
上記アルカリ触媒としては、アルカリ金属水酸化物が好適に用いられ、より好ましくは、水酸化ナトリウムなどが挙げられる。アルカリ触媒水分散液の濃度は、好ましくは１〜１０モル濃度程度である。
【００２１】
レゾール型レゾルシン・ホルムアルデヒド共重合物は、上記のようにアルカリ触媒の存在下で、レゾルシン（Ｒ）とホルムアルデヒド（Ｆ）とを反応させるべく熟成させるが、その熟成条件は、２０〜３０℃の条件下で０．５〜６．０時間とすることが好ましい。上記の熟成条件とすることで工程通過性・接着性に特にすぐれ、粘度が増大することもなく、容易に繊維に接着剤を均一に塗布することできる。
【００２２】
上記ノボラック型共重合物は無触媒または酸性触媒の下でレゾルシン（Ｒ）とホルムアルデヒド（Ｆ）とをＲ／Ｆのモル比としてＲ／Ｆ＝１／０．３〜１／１の範囲で反応させたレゾルシン・ホルムアルデヒド共重合物である。中でも酸性触媒の下でＲ／Ｆのモル比をＲ／Ｆ＝１／０．７〜１／１の範囲として反応させたレゾルシン・ホルムアルデヒド共重合物であることが好ましい。酸触媒としては、特に制限はないが、塩酸、硫酸、リン酸、ｐ−トルエンスルホン酸などが好適に使用される。酸触媒はレゾルシン１モルに対し、０．０００１モル〜１モルの範囲内にあることが好ましい。
【００２３】
ノボラック型レゾルシン・ホルムアルデヒド共重合物は、上記のように無触媒または酸触媒の存在下で、レゾルシン（Ｒ）とホルムアルデヒド（Ｆ）とを反応させるが、その熟成条件は、１００〜２００℃の条件下で常圧で加熱還流させることが望ましい。その際の反応時間としては、０．１〜６．０時間とすることが好ましい。上記の熟成条件とすることで工程通過性・接着性に特にすぐれ、粘度が増大することなく、容易に繊維に接着剤を均一に塗布することができる。
【００２４】
ノボラック型レゾルシン・ホルムアルデヒド共重合物としては、レゾルシン１モルに対する、ホルムアルデヒドの比率が前記好ましい範囲よりも小さい比率で重合したノボラック型レゾルシン・ホルムアルデヒド共重合物として用いることもできる。その場合には重合して得られたレゾルシン・ホルムアルデヒド共重合物をアルカリ触媒水分散液に溶解後、ホルムアルデヒドを添加し、レゾルシンとホルムアルデヒドのモル比を好ましい範囲に調整して熟成させることで好ましい比率で共重合した共重合物を得ることができる。例えば、レゾルシン１モルに対してホルムアルデヒド０．７モル以下とで反応した化合物（例えば、商品名“スミカノール”７００（Ｓ）（登録商標）、住友化学（株）製）等が市販されている。このようなレゾルシンに対してホルムアルデヒド使用量が少ない化合物を用いて、レゾルシン（Ｒ）とホルムアルデヒド（Ｆ）のモル比を上記したさらに好ましい範囲としたい場合、上記したレゾルシンとホルムアルデヒドのノボラック型共重合物をアルカリ触媒水分散液に溶解後、ホルムアルデヒドを添加し、レゾルシンとホルムアルデヒドのモル比を調整することが好ましい態様である。
【００２５】
本発明においては２種類以上のレゾルシン・ホルムアルデヒド共重合物を用いるが、同じ組成であっても熟成度の異なるレゾルシン・ホルムアルデヒド共重合物を用いてもよいし、異なる組成のレゾルシン・ホルムアルデヒド共重合物を用いてもよい。さらにこれらの組み合わせで用いてもよい。例えば２種以上のレゾルシン・ホルムアルデヒド共重合物が、レゾール型レゾルシン・ホルムアルデヒド共重合物とノボラック型レゾルシン・ホルムアルデヒド共重合物を含む場合、同じ型のレゾルシン・ホルムアルデヒド共重合物であっても、レゾルシンとホルムアルデヒドの共重合比等、組成が異なるレゾルシン・ホルムアルデヒド共重合物を含む場合、同じ組成であっても熟成度が異なるレゾルシン・ホルムアルデヒド共重合物を含む場合等が挙げられる。
【００２６】
なかでもレゾール型レゾルシン・ホルムアルデヒド共重合物とノボラック型レゾルシン・ホルムアルデヒド共重合物を含む場合、同じ組成であっても熟成度が異なるレゾルシン・ホルムアルデヒド共重合物を含む場合がより好ましく、レゾール型レゾルシン・ホルムアルデヒド共重合物とノボラック型レゾルシン・ホルムアルデヒド共重合物を含む場合がさらに好ましい。最も好ましいのは、レゾール型レゾルシン・ホルムアルデヒド共重合物とノボラック型レゾルシン・ホルムアルデヒド共重合物であって、かつこれらが異なる熟成時間で調整されたものを含む場合である。
【００２７】
本発明においてレゾール型レゾルシン・ホルムアルデヒド共重合物とノボラック型レゾルシン・ホルムアルデヒド共重合物を用いる場合はノボラック型レゾルシン・ホルムアルデヒド共重合物（Ａ）と、レゾール型レゾルシン・ホルムアルデヒド共重合物（Ｂ）の固形分質量比Ａ／Ｂが、Ａ／Ｂ＝１／１〜１／５の範囲にあることが好ましい。上記の範囲内である場合、特に優れた接着力が得られ、工程通過性にも特に優れる。
【００２８】
本発明において、同じ組成で熟成度の異なるレゾルシン−ホルムアルデヒド共重合物の組み合わせとする場合、例えば熟成時間に差をつけることが好ましい。また、より好ましくは熟成度の高いＲＦ縮合物と熟成度の低いＲＦ縮合物で、２時間以上熟成時間に差があることが好ましい。熟成時間の差を２時間より長くすることによって、接着性がより向上する。
【００２９】
また、レゾール型ゾルシン・ホルムアルデヒド共重合物とノボラック型共ゾルシン・ホルムアルデヒド重合物を組み合わせとする場合においてもそれぞれを熟成させる際、熟成時間に差をつけることが好ましい。特にレゾール型ゾルシン・ホルムアルデヒド共重合物の方の熟成時間が短いことが、接着力がよりいっそう向上する点で好ましい。
【００３０】
レゾルシン・ホルムアルデヒド・ゴムラテックスで使用されるゴムラテックスとしては、特に制限はないが、例として、天然ゴムラテックス、スチレン−ブタジエンゴムラテックス、アクリロニトリル−ブタジエンゴムラテックス、ポリブタジエンゴムラテックス、クロロプレンゴムラテックス、ビニルピリジン−スチレン−ブタジエンゴムラテックス、およびエチレン−プロピレン−非共役ジエン系三元共重合体ゴムラテックスなどが挙げられ、なかでもクロロプレンゴムラテックス、ビニルピリジン−スチレン−ブタジエンゴムラテックス、ポリブタジエンゴムラテックス、スチレン−ブタジエンゴムラテックスなどが好ましい。これらゴムラテックスは単独または混合して使用することができる。
【００３１】
本発明では、工程通過性の観点から、クロロプレンゴムラテックスをラテックス全体の固形分のうち、３０質量％以上用いることが好ましい態様である。組み合わせるラテックスとしては、接着性向上の観点からスチレン−ブタジエンゴムラテックス、ビニルピリジン−スチレン−ブタジエンゴムラテックス、ポリブタジエンゴムラテックス、エチレン−プロピレン−非共役ジエン系三元共重合体ゴムラテックスなどが好ましく、さらにはビニルピリジン−スチレン−ブタジエンゴムラテックス、ポリブタジエンゴムラテックス、スチレン−ブタジエンゴムラテックスなどが好ましい。
【００３２】
なお、これらのラテックスには、安定性等の諸特性の改善のためカルボキシル基が導入されていても良い。カルボキシル基は、エチレン性不飽和エステル単量体またはエチレン系不飽和酸無水物単量体を共重合した後に加水分解することによってゴムラテックスに導入することができる。この場合のエチレン系不飽和酸エステル単量体やエチレン系不飽和酸無水物単量体としては、アクリル酸、メタクリル酸、クロトン酸、ケイ皮酸、イタコン酸、フマル酸、マレイン酸およびブテントリカルボン酸などの不飽和カルボン酸のモノエステル、ジエステルおよびトリエステル、およびマレイン酸無水物などが例示され、これらの一種または二種以上が使用される。
【００３３】
さらに、レゾルシン・ホルムアルデヒド・ゴムラテックスのレゾルシン・ホルムアルデヒド（ＲＦ）と、ゴムラテックス（Ｌ）の配合比は、固形分質量比でＲＦ／Ｌ＝１／３〜１／１５であることが好ましく、より好ましくは１／５〜１／１２であり、さらに好ましくは１／７〜１／１０である。ＲＦ／Ｌ比がこの範囲を外れると、接着性が低下したり工程通過性が悪化したりすることがある。
【００３４】
また、ＲＦＬの熟成条件は、２０〜３０℃の条件下で１４〜３５時間であることが好ましく、より好ましくは１６〜３０時間である。熟成条件がこの範囲外になると、接着性が低下することがある。
【００３５】
また、本発明で用いられる接着剤には、接着性を向上させる観点から、イソシアネート、ブロックドポリイソシアネート、エチレン尿素化合物、ハロゲン化フェノール誘導体およびカーボンブラック等の接着助剤、充填剤、架橋剤、加硫剤、および加硫促進剤等を混合することができる。これらの混合物は、接着剤の全固形分１００質量％に対して、合計が３０質量％を超えない範囲で混合することが好ましい。混合割合が３０質量％を超えると、接着力が低下したり、工程通過性が悪化したり、コードが硬くなる可能性がある。
【００３６】
本発明で得られた繊維・ゴム用接着剤が適用される繊維においては、特に制約はなく、木綿、レーヨン、ポリエステル、ポリアミド、アラミドなどが挙げられる。ポリエステルやアラミドなどの、接着剤との反応性の低い繊維を用いる場合は、前処理しておくことが望ましい。前処理としては通常の方法でよく、好ましい具体例としてはポリエポキシド化合物やブロックドイソシアネート化合物などによる処理が挙げられる。
【００３７】
本発明で使用される接着剤を、繊維に付与するには、浸漬、ノズル噴霧およびローラーによる塗布などの任意の方法を採用することができる。このため、例えば、リツラー社製のコンピュートリーターまたは多錘型コードセッター機を用いて処理することができる。
【００３８】
本発明においては、上記有機繊維コードに接着剤組成物を含浸付着させた後、加熱処理するが、この際の加熱処理温度としては、該有機繊維コードに、接着性を効果的に付与する観点から、２１０〜２６５℃が好ましく、２３５〜２５５℃がより好ましい。
【００３９】
また、該有機繊維コードに対する接着剤組成物の付着量（乾燥後の含浸処理済コードの質量を基準として、接着剤組成物による増加質量）は０．５〜５．０質量％であることが好ましい。
【実施例】
【００４０】
次に、実施例により、本発明の繊維・ゴム用接着剤について、さらに具体的に説明するが、本発明はこれらの実施例により何ら限定されるものではない。
【００４１】
また、実施例における各特性値の測定方法および評価方法は、次に示すとおりである。
【００４２】
＜評価方法＞
（１）表１に示した配合組成のＥＰＤＭ系ゴムシート（５ｍｍ厚み）の上にコードを平行に並べ（打ち込み本数３６本／２．５４ｃｍ）、プレス加硫を行った（１５０℃、３０分、ゴムとコードの面圧３００Ｎ／ｃｍ２）。放冷後、２０℃の環境下で５０ｍｍ／分の速度で、ゴムからコードを引き剥がす剥離試験を実施した。この時に剥離に要した力をＮ／２．５４ｃｍで表示した。
【００４３】
【表１】
0006467843.tif 000002
【００４４】
（２）処理剤付着量：
ＪＩＳ  Ｌ１０１７（２００２）８．１５  ｂ）の質量法によって求めた。
【００４５】
（３）工程通過性：
繊維コードを、図１に示す東レ・エンジニアリング（株）製摩擦試験機に走行させ、ガイド類へのＲＦＬカスの付着状況を指標とした。図1は、繊維コードの工程通過性を評価する摩擦試験機を示す模式図である。測定用の繊維コードサンプル１から繊維コードを取り出し、糸送り用のニップローラー２を経て、荷重３を付与し、梨地クロムメッキ加工管４の表面に一部巻き付け走行させ、糸送り用のニップローラー５を経て巻き取り、その際の糸送り用のニップローラー２および５へのＲＦＬ付着量を測定した。カスの発生の極端に少ないものは◎、少ないものは○、多量のカスが発生するものは×と表示し、いずれも判定し難いものは△と表示した。本発明では◎と○と△を実用に耐え得る工程通過性の合格点としたが、◎の方が実用上優れるものである。
【００４６】
（実施例１）
苛性ソーダ水溶液に、レゾルシン・ホルムアルデヒド初期縮合物：“スミカノール”７００（Ｓ）”（登録商標）（住友化学（株）製、６５％水溶液）を添加して十分に攪拌し分散させる。これに、ホルムアルデヒド（Ｆ）をＲ／Ｆ比が１／２（モル比）になるように添加して均一に混合し、温度２５℃で５時間熟成させた（ＲＦ−１液とする）。次に苛性ソーダ水溶液に、レゾルシン（Ｒ）を添加し十分に攪拌し分散させる。これに、ホルムアルデヒド（Ｆ）をＲ／Ｆ比が１／１．５（モル比）になるように添加して均一に混合し、温度２５℃で２時間熟成させた（ＲＦ−２液とする）。次に、ＲＦ−１液とＲＦ−２液を混合したものにクロロプレンゴムラテックス（“ショウプレン” （登録商標）６５０（昭和電工（株）製）及びビニルピリジン−スチレン−ブタジエンゴムラテックス（“ニッポール” （登録商標）２５１８ＦＳ（日本ゼオン（株）製）を混合したもの（クロロプレンゴムラテックス／ビニルピリジン−スチレン−ブタジエンゴムラテックス＝５０／５０（固形分重量比））を、前記のレゾルシン・ホルムアルデヒド初期縮合物混合液と固形分比率（ＲＦ／Ｌ比）で１／９の割合で混合し、十分攪拌して、２５℃の温度で２０時間熟成した。最終処理液濃度は、１０％であった。
【００４７】
一方、製糸工程において紡糸油剤としてポリエポキシド化合物を混合する方法で、ポリエポキシド化合物（ソルビトールポリグリシジルエーテル）を予め付与したポリエステル繊維（東レ（株）製、Ｔ７０７Ｃ（１１００ｄＴｅｘ）のマルチフィラメント１本を１０ｔ／１０ｃｍの片撚りを施して撚糸コードを得た。
【００４８】
該コードをコンピュートリーター処理機（ＣＡリッツラー（株）製、タイヤコード処理機）を用いて前記の接着剤に浸漬したのち、温度１２０℃で０％のストレッチ条件下で２分間乾燥し、続いて２４０℃で１％のストレッチ条件下で１分間熱処理、続いて２４０℃で２％のリラックスを与えながら１分間熱処理した（トータルストレッチ率−１％）。コードには処理剤の固形分が２．３質量％付着していた。このようにして得られたコードを上記のように、コード剥離接着力および工程通過性を測定した。結果を表２に示す。
【００４９】
（実施例１、５及び６並びに比較例３〜８）
実施例１において、使用ラテックス、ＲＦ種、熟成時間およびＲＦ−１／ＲＦ−２比を、表２に示すように変更したこと以外は、実施例１と同じ条件で処理し、同様にして評価した。評価結果を、表２に併せて示す。
【００５０】
（比較例１〜２）
実施例１において、使用ラテックス、ＲＦ種、熟成時間を、表２に示すように変更したこと以外は、実施例１と同じ条件で処理し、同様にして評価した。評価結果を、表２に併せて示す。比較例１および２は異なる２種類以上のレゾルシン・ホルムアルデヒド共重合物を用いなかった接着剤である。
【００５１】
【表２】
0006467843.tif 000003
【００５２】
実施例１、５、６および比較例１〜８で用いたラテックスは、次のとおりである。
・ＣＲラテックス：“ショウプレン“（登録商標）ＣＲ６５０：クロロプレンゴムラテックス（昭和電工（株）製）
・ＶＰラテックス：“ニッポール” （登録商標）２５１８ＦＳ：ビニルピリジン・スチレン・ブタジエンゴムラテックス（日本ゼオン（株）製）
・ＳＢＲラテックス：“ニッポール” （登録商標）ＬＸ１１０：スチレン・ブタジエンゴムラテックス（日本ゼオン（株）製）
表２に示す評価結果から、本発明による繊維・ゴム用接着剤は、接着性が良好であり、かつ、工程通過性が良好であることがわかる。
【符号の説明】
【００５３】
１：測定用の繊維コードサンプル
２：糸送り用のニップローラー
３：荷重
４：梨地クロムメッキ加工管
５：糸送り用のニップローラー
【図１】
0006467843.tif 000004